Source: https://www.cepsa.com/cepsa/Que_ofrecemos/Asfaltos/Productos/Carretera/Betunes/ELASTER/
Timestamp: 2017-10-22 15:29:58+00:00

Document:
CEPSA-Betunes modificados con polímeros
Es la gama de betunes modificados con polímeros elastoméricos.
Son ligantes diseñados para dar respuesta a las altas exigencias que el continuo aumento del tráfico pesado y el diseño de nuevas mezclas de altas prestaciones, demandan de los ligantes bituminosos proporcionando una mayor cohesión y tenacidad a la mezcla y una mayor resistencia a la fatiga y a las deformaciones plásticas.
Todos los betunes modificados con polímeros comercializados por Cepsa se obtienen por reacción química entre el ligante y polímeros de tipo elastomérico. Esta reacción química dota a estos ligantes de unas características diferenciadoras con respecto a los betunes tradicionales, como son su gran elasticidad, su gran resistencia al envejecimiento y a las deformaciones plásticas, su buena adhesividad a los áridos y su baja susceptibilidad térmica.
Elaster BM 2 (PMB 25/55-65)
Betún asfáltico modificado con polímero obtenido por reacción química entre elligante base y polímeros de tipo elastomérico que cumple con las especificaciones recogidas en elartículo 212 del Pliego de Prescripciones Técnicas Generales para Obras de Carreteras y Puentes (PG-3) y las recogidas en la norma UNE EN 14023 para un PMB 25/55 – 65.
• Mezclas convencionales y drenantes en zonas con altas temperaturas
• Rodaduras antirroderas
Elaster BM-2 Aditivado (PMB 25/55 – 65)
Betúnasfálticomodificadoconpolímeroobtenidoporreacciónquímicaentreelligantebaseypolímerosdetipo elastomérico y aditivado con promotores de adhesividad.
Betún asfáltico modificado con polímero obtenido por reacción química entre elligante base y polímeros de tipo elastomérico que cumple con las especificaciones recogidas en la norma UNE EN 14023 para un PMB45/80 – 55.
• Mezclas discontinuas y drenantes.
Elaster BM 3a Aditivado (PMB 45/80-55)
Betún asfáltico modificado con polímero y aditivado con promotores de adhesividad, obtenido por reacción química entre el ligante base y polímeros de tipo elastomérico que cumple con las especificaciones recogidas en la norma UNE EN 14023 para un PMB 45/80 – 55.
Betún asfáltico modificado con polímero obtenido por reacción química entre elligante base y polímeros de tipo elastomérico que cumple con las especificaciones recogidas en el artículo 212 del Pliego de Prescripciones Técnicas Generales para Obras de Carreteras y Puentes (PG-3) y las recogidas en la norma UNE EN 14023 para un PMB45/80 – 60.
• Mezclas discontinuas.
Elaster BM 3b Aditivado (PMB 45/80-60)
Betún asfáltico modificado con polímero obtenido por reacción química entre el ligante base y polímeros de tipo elastomérico y aditivado con promotores de adhesividad, que cumple con las especificaciones recogidas en el artículo 212 del Pliego de Prescripciones Técnicas Generales para Obras de Carreteras y Puentes (PG-3) y las recogidas en la norma UNE EN 14023 para un PMB 45/80 – 60.
Betún asfáltico modificado con polímero obtenido por reacción química entre elligante base y polímeros de tipo elastomérico que cumple con las especificaciones recogidas en el artículo 212 del Pliego de Prescripciones Técnicas Generales para Obras de Carreteras y Puentes (PG-3)ylasrecogidasenlanormaUNEEN14023 paraun PMB45/80 – 65.
• Mezclas discontínuas.Mezclas resistentes a fisuración y fatiga.
Elaster BM 3c Aditivado (PMB 45/80-65)
Betún asfáltico modificado con polímero obtenido por reacción química entre elligante base y polímeros de tipo elastomérico y aditivado con promotores de adhesividad, que cumple con las especificaciones recogidas en el artículo 212 del Pliego de Prescripciones Técnicas Generales para Obras de Carreteras y Puentes (PG-3) y las recogidas en la norma UNE EN 14023 para un PMB45/80 – 65.
• Mezclas resistentes a fisuración y fatiga.
Elaster BM 3c BT (PMB 45/80-65)
Betún asfáltico modificado con polímero obtenido por reacción química entre el ligante base y polímeros de tipo elastomérico especialmente formulado para permitir la fabricación y puesta en obra de mezclas asfálticas a temperaturas inferiores a las habituales y que cumple con las especificaciones recogidas en el artículo 212 del Pliego de Prescripciones Técnicas Generales para Obras de Carreteras y Puentes (PG-3) y las recogidas en la norma UNE EN 14023 para un PMB 45/80 – 65.
• Mezclas que necesiten un tiempo elevado de transporte o puesta en obra.
Elaster BM 4 (PMB 75/130-60)
Betún asfáltico modificado con polímero obtenido por reacción química entre elligante base y polímeros de tipo elastomérico que cumple con las especificaciones recogidas en el artículo 212 del Pliego de Prescripciones Técnicas Generales para Obras de Carreteras y Puentes (PG-3) y las recogidas en la norma UNE EN 14023 para un PMB75/130– 60.
• Morteros bituminosos antifisuras.
• Membranas asfálticas tipo SAM/SAMI.
• Membranas con geotextil polipropileno no tejido.
Elaster BM 4 Aditivado (PMB 75/130-60)
Betún asfáltico modificado con polímero obtenido por reacción química entre el ligante base y polímeros de tipo elastomérico y aditivado con promotores de adhesividad, que cumple con las especificaciones recogidas en el artículo 212 del Pliego de Prescripciones Técnicas Generales para Obras de Carreteras y Puentes (PG-3) y las recogidas en la norma UNE EN 14023 para un PMB 75/130 – 60.
Betún asfáltico modificado con polímero obtenido por reacción química entre el ligante base y polímeros de tipo elastomérico, para ser utilizado como base en la fabricación de emulsiones bituminosas modificadas.
• Fabricación de emulsiones bituminosas modificadas con polímero.
Betún asfáltico modificado con polímero obtenido por reacción química entre elligante base y polímeros de tipo elastomérico.
Betún asfáltico modificado con polímero obtenido por reacción química entre elligante base y polímeros de tipo elastomérico que cumple con las especificaciones recogidas en el artículo 212 del Pliego de Prescripciones Técnicas Generales para Obras de Carreteras y Puentes (PG-3) y las recogidas en la norma UNE EN 14023 para un PMB10/40 – 70.
• Mezclas de alto módulo con mayor resistencia a la fatiga.
Betún asfáltico modificado con polímero de altas prestaciones obtenido por reacción química entre el ligante base y polímeros de tipo elastomérico que cumple con las especificaciones recogidas en el artículo 212 del Pliego de Prescripciones Técnicas Generales para Obras de Carreteras y Puentes (PG-3) y las recogidas en la norma UNE EN 14023 para un PMB 45/80 – 75.
• Mezclas antiremonte de fisuras.
• Mezclas antirroderas.
• Mezclas drenantes de alto porcentaje de huecos.
• Mezclas de altas prestaciones
Betún asfáltico modificado con polímero de altas prestaciones obtenido por reacción química entre el ligante base y polímeros de tipo elastomérico, que permite la fabricación de mezclas asfálticas semicalientes, a temperaturas inferiores a las habituales para estos ligantes. Cumple con las especificaciones recogidas en el artículo 212 del Pliego de Prescripciones Técnicas Generales para Obras de Carreteras y Puentes (PG-3) y las recogidas en la norma UNE EN 14023 para un PMB 45/80 – 75.
• Mezclas con tiempo de transporte prolongado o puesta en obra complicada.
• Mezclas antireflexión de fisuras.
• Mezclas bituminosas de altas prestaciones.

References: artículo 212
 artículo 212
 artículo 212
 artículo 212
 artículo 212
 artículo 212
 artículo 212
 artículo 212
 artículo 212
 artículo 212